(57)【要約】【課題】印刷後の表面硬化性及び様々な被記録媒体に対する接着性に優れる紫外線硬化型インク組成物を提供する。【解決手段】本発明のインクは、着色剤、紫外線の照射を受けて重合する重合性化合物、光重合開始剤、光重合開始助剤を含み、光重合開始剤は、α−アミノアルキルフェノン系開始剤及びチオキサントン系開始剤を含み、光重合開始助剤は、３級アミンを含む。【選択図】なし【特許請求の範囲】
【請求項１】
着色剤、紫外線の照射を受けて重合する重合性化合物、光重合開始剤、光重合開始助剤を含み、
上記光重合開始剤は、α−アミノアルキルフェノン系開始剤及びチオキサントン系開始剤を含み、
上記光重合開始助剤は、３級アミンを含む、インクジェット印刷用紫外線硬化型インク組成物。
【請求項２】
上記α−アミノアルキルフェノン系開始剤は、２−ベンジル−２−ジメチルアミノ−１−（４−モルフォリノフェニル）−ブタノン−１及び２−ジメチルアミノ−２−（４−メチル−ベンジル）−１−（４−モリフォリン−４−イル−フェニル）−ブタン−１−オンのうち少なくとも一方である、請求項１に記載のインクジェット印刷用紫外線硬化型インク組成物。
【請求項３】
上記３級アミンが芳香族３級アミンである、請求項１又は２に記載のインクジェット印刷用紫外線硬化型インク組成物。
【請求項４】
上記重合性化合物としてアクリル基又はビニル基を備える単官能モノマーを、上記重合性化合物の全量に対して６５重量％以上含有する、請求項１〜３のいずれか１項に記載のインクジェット印刷用紫外線硬化型インク組成物。
【請求項５】
上記単官能モノマーを、上記重合性化合物の全量に対して７５重量％以上含有する、請求項４に記載のインクジェット印刷用紫外線硬化型インク組成物。
【請求項６】
上記単官能モノマーは、Ｎ−ビニルカプロラクタム、テトラヒドロフルフリルアクリレート及びエトキシエトキシエチルアクリレートを含み、Ｎ−ビニルカプロラクタム、テトラヒドロフルフリルアクリレート及びエトキシエトキシエチルアクリレートの総量が、上記単官能モノマーの全量に対して３５重量％以上、５０重量％以下である、請求項４又は５に記載のインクジェット印刷用紫外線硬化型インク組成物。
【請求項７】
上記単官能モノマーは、イソボルニルアクリレートを、上記単官能モノマーの全量に対して２５重量％以上、４０重量％以下含む、請求項４又は５に記載のインクジェット印刷用紫外線硬化型インク組成物。
【請求項８】
請求項１〜７のいずれか１項に記載のインクジェット印刷用紫外線硬化型インク組成物を被記録媒体上に吐出して、３５０ｎｍ以上、４２０ｎｍ以下の輝線を発する発光ダイオードを紫外線光源として用いて光を当該被記録媒体上に吐出されたインクジェット印刷用紫外線硬化型インク組成物に照射する、印刷方法。
【請求項９】
請求項１〜７のいずれか１項に記載のインクジェット印刷用紫外線硬化型インク組成物、並びに、ヘッド及び紫外線光源が被記録媒体上を走査することによって画像形成するマルチパス方式のインクジェット印刷装置を用いる、印刷方法。
【請求項１０】
上記紫外線光源として発光ダイオードを用いる、請求項９に記載の印刷方法。
【発明の詳細な説明】
【技術分野】
【０００１】
本発明は、インクジェット印刷用紫外線硬化型インク組成物及び印刷方法に関する。
【背景技術】
【０００２】
特許文献１には、光重合開始剤としてα−アミノアルキルフェノン系化合物及びチオキサントン系化合物を含有するエネルギー線硬化型インク組成物が記載されている。
【０００３】
特許文献２には、光重合開始剤として、波長４５０〜３００ｎｍの光により開始剤機能が発現する化合物を含む光硬化型インクジェット印刷用インク組成物が記載されている。
【０００４】
特許文献３には、光重合開始剤として、α−アミノアルキルフェノン化合物（Ｉｒｇ３６９、Ｉｒｇ３７９）、アシルフォスフィンオキサイド化合物（ＴＰＯ−ＭＡＰＯ，Ｉｒｇ８１９−ＢＡＰＯ）及びジアルキルアミノベンゾフェノンを用い、光重合開始助剤として３級アミンを含有する発光ダイオード硬化用インクが記載されている。
【０００５】
特許文献４には、アシルフォスフィンオキサイド系光重合開始剤、チオキサントン系光重合開始剤及び／又はαアミノアルキルフェノン系光重合開始剤を含む光硬化型インクが記載されている。
【０００６】
特許文献５及び６には、チオキサントン系重合開始剤を含むインクジェット記録用インクセットが記載されている。
【先行技術文献】
【特許文献】
【０００７】
【特許文献１】特開２００９−２７５１７５号公報（２００９年１１月２６日公開）
【特許文献２】特開２００９−３５６５０号公報（２００９年２月１９日公開）
【特許文献３】特開２０１０−１５０４６５号公報（２０１０年７月８日公開）
【特許文献４】特開２０１２−１２６１２２号公報（２０１２年７月５日公開）
【特許文献５】特開２０１２−１４０４９２号公報（２０１２年７月２６日公開）
【特許文献６】特開２０１２−１４０４９３号公報（２０１２年７月２６日公開）
【発明の概要】
【発明が解決しようとする課題】
【０００８】
しかしながら、上述したインクでは、印刷後のインクの表面硬化性及び被記録媒体に対する接着性が不十分である。特に、インクを硬化させるために照射する紫外線の光源として長波長のＬＥＤを用いる場合、十分に表面が硬化しないため、硬化膜のタック感が悪く、耐摩耗性が不十分である。
【０００９】
本発明はこのような事情に鑑みて成された発明であり、印刷後の表面硬化性及び様々な被記録媒体に対する接着性に優れるインクジェット印刷用紫外線硬化型インク組成物を提供する。
【課題を解決するための手段】
【００１０】
本発明に係るインクジェット印刷用紫外線硬化型インク組成物は、着色剤、紫外線の照射を受けて重合する重合性化合物、光重合開始剤、光重合開始助剤を含み、上記光重合開始剤は、α−アミノアルキルフェノン系開始剤及びチオキサントン系開始剤を含み、上記光重合開始助剤は、３級アミンを含む。
【００１１】
上記の光重合性化合物及び光重合開始助剤を共に含むことにより、本発明に係るインクジェット印刷用紫外線硬化型インク組成物は表面硬化性に優れ、様々な被記録媒体に対する接着性に優れている。特に、発する輝線が３５０ｎｍ以上、４２０ｎｍ以下という長波長の紫外線である発光ダイオードを光源として用いても、表面を十分に硬化させることができる。
【００１２】
本発明に係るインクジェット印刷用紫外線硬化型インク組成物では、上記α−アミノアルキルフェノン系開始剤は、２−ベンジル−２−ジメチルアミノ−１−（４−モルフォリノフェニル）−ブタノン−１及び２−ジメチルアミノ−２−（４−メチル−ベンジル）−１−（４−モリフォリン−４−イル−フェニル）−ブタン−１−オンのうち少なくとも一方であることがより好ましい。これらの重合開始剤は入手が容易である。
【００１３】
本発明に係るインクジェット印刷用紫外線硬化型インク組成では、上記３級アミンが芳香族３級アミンであることがより好ましい。被記録媒体に対する接着性がより向上する。
【００１４】
本発明に係るインクジェット印刷用紫外線硬化型インク組成では、上記重合性化合物としてアクリル基又はビニル基を備える単官能モノマーを、上記重合性化合物の全量に対して６５重量％以上含有することがより好ましい。被記録媒体に対する接着性がより向上する。
【００１５】
本発明に係るインクジェット印刷用紫外線硬化型インク組成では、上記単官能モノマーを、上記重合性化合物の全量に対して７５重量％以上含有することがより好ましい。被記録媒体に対する接着性が極めて向上する。
【００１６】
本発明に係るインクジェット印刷用紫外線硬化型インク組成では、上記単官能モノマーは、Ｎ−ビニルカプロラクタム、テトラヒドロフルフリルアクリレート及びエトキシエトキシエチルアクリレートを含み、Ｎ−ビニルカプロラクタム、テトラヒドロフルフリルアクリレート及びエトキシエトキシエチルアクリレートの総量が、上記単官能モノマーの全量に対して３５重量％以上、５０重量％以下であることがより好ましい。
【００１７】
これらの３種の単官能モノマーを、単官能モノマーの全量に対して３５重量％以上、５０重量％以下という範囲で含有させることにより、ポリ塩化ビニル、ポリカーボネートに対する接着性を良好に確保した上で、良好な画像品質を得ることができる。つまり、これらの３種の単官能性モノマーは低粘度でプラスチックに対する溶解力が大きいが、当該範囲で含有させることにより、プラスチックを被記録媒体としても、インクがプラスチックに侵食することを防ぐ。そのため、画像品質の低下、プラスチック透明である場合の白化を防ぐことができる。
【００１８】
本発明に係るインクジェット印刷用紫外線硬化型インク組成では、上記単官能モノマーは、イソボルニルアクリレートを、上記単官能モノマーの全量に対して２５重量％以上、４０重量％以下含むことがより好ましい。
【００１９】
イソボルニルアクリレートはホモポリマーのＴｇが高く、含有量を多くすることにより、硬化膜のタック感、耐転写性が向上する。また、イソボルニルアクリレートはプラスチック材料に対する侵食性が低いが、４０重量％以下にすることにより、ポリ塩化ビニル及びポリカーボネートのようにインクが侵食することにより接着性を発現する被記録媒体を採用しても、良好に被記録媒体に接着する。
【００２０】
本発明に係る印刷方法は、上述の本発明に係るインクジェット印刷用紫外線硬化型インク組成物を被記録媒体上に吐出して、３５０ｎｍ以上、４２０ｎｍ以下の輝線を発する発光ダイオードを紫外線光源として用いて光を当該被記録媒体上に吐出されたインクジェット印刷用紫外線硬化型インク組成物に照射する。
【００２１】
本発明に係るインクジェット印刷用紫外線硬化型インク組成物は、３５０ｎｍ以上、４２０ｎｍ以下という長波長の紫外線によっても良好に硬化するため、タック感及び耐摩擦性に優れた印刷物を得ることができる。
【００２２】
本発明に係る印刷方法は、上述の本発明に係るインクジェット印刷用紫外線硬化型インク組成物、並びに、ヘッド及び紫外線光源が被記録媒体上を走査することによって画像形成するマルチパス方式のインクジェット印刷装置を用いる。
【００２３】
本発明に係るインクジェット印刷用紫外線硬化型インク組成物は、表面硬化性が優れており、且つ、被記録媒体との界面での硬化性が低いことにより、被記録媒体がインクに侵され接着性が向上する。また、本発明に係るインクジェット印刷用紫外線硬化型インク組成物は、薄膜を重ねることにより厚膜化した印刷膜の表面硬化性が良好であるため、マルチパス方式の印刷装置に好適に使用できる。
【００２４】
本発明に係る印刷方法では、上記紫外線光源として発光ダイオードを用いることがより好ましい。発光ダイオードから発せられる長波長の紫外線によっても良好に硬化するため、タック感及び耐摩擦性に優れた印刷物を得ることができる。
【発明の効果】
【００２５】
本発明によれば、印刷後の表面硬化性及び様々な被記録媒体に対する接着性が優れるという効果を奏する。
【発明を実施するための形態】
【００２６】
以下、本発明の実施の形態について、詳細に説明する。
【００２７】
＜インクジェット印刷用紫外線硬化型インク組成物＞
本発明に係るインクジェット印刷用紫外線硬化型インク組成物（以下、単に「本発明に係るインク」という。）は、着色剤、紫外線の照射を受けて重合する重合性化合物、光重合開始剤、光重合開始助剤を含み、上記光重合開始剤は、α−アミノアルキルフェノン系開始剤及びチオキサントン系開始剤を含み、上記光重合開始助剤は、３級アミンを含む。
【００２８】
上記の光重合性化合物及び光重合開始助剤を共に含むことにより、本発明に係るインクジェット印刷用紫外線硬化型インク組成物は表面硬化性に優れ、様々な被記録媒体に対する接着性に優れている。特に、発する輝線が３５０ｎｍ以上、４２０ｎｍ以下という長波長の紫外線である発光ダイオードを光源として用いても、表面を十分に硬化させることができる。
【００２９】
〔着色剤〕
本発明に係るインクに含まれる着色剤は、目的等に応じて、様々な着色剤から適宜選択すればよい。イエロー、シアン、マゼンダ、ブラック等の様々な色の着色剤を採用することができる。また、着色剤は顔料であってもよく染料であってもよい。
【００３０】
本発明に係るインク中の着色剤の含有量は特に限定されるものではなく、着色剤の種類やインクの用途等に応じて適宜設定すればよい。
【００３１】
〔重合性化合物〕
本発明に係るインクに含まれる重合性化合物は紫外線の照射を受けて重合するものであればよい。
【００３２】
また、重合性化合物としてアクリル基又はビニル基を備える単官能モノマーを、重合性化合物の全量に対して６５重量％以上含有することがより好ましく、７５重量％以上含有することがさらに好ましい。６５重量％以上含有することで被記録媒体に対する接着性がより向上し、７５重量％以上含有することで被記録媒体に対する接着性が極めて向上する。
【００３３】
重合性化合物のうち単官能性モノマーの具体例としては、例えば、２−ヒドロキシエチルアクリレート、２−ヒドロキシプロピルアクリレート、４−ヒドロキシブチルアクリレート、イソブチルアクリレート、イソオクチルアクリレート、ラウリルアクリレート、イソデシルアクリレート、２−メトキシエチルアクリレート、３−メトキシブチルアクリレート、エトキシエトキシエチルアクリレート、トリメチロールプロパンフォルマルモノアクリレート、テトラヒドロフルフリルアクリレート、アクリロイルモルホリン、Ｎ−ビニルカプロラクタム、Ｎ−ビニルピロリドン、ベンジルアクリレート、２−フェノキシエチルアクリレート、シクロヘキシルアクリレート、４−ｔ−ブチルシクロヘキシルアクリレート、イソボルニルアクリレートが挙げられる。
【００３４】
重合性化合物のうち多官能性モノマーの具体例としては、例えば、ジエチレングリコールジ（メタ）アクリレート、ジプロピレングリコールジ（メタ）アクリレート、ポリエチレングリコールジ（メタ）アクリレート、１，６−ヘキサンジオールジ（メタ）アクリレート、エトキシ化１，６−ヘキサンジオールジアクリレート、ネオペンチルグリコールジ（メタ）アクリレート、エトキシ化ネオペンチルグリコールジ（メタ）アクリレート、プロポキシ化ネオペンチルグリコールジ（メタ）アクリレート、ビスフェノールＡジアクリレート、ジメチロールトリシクロデカンジアクリレート、プロポキシ化ビスフェノールＡジ（メタ）アクリレート、エトキシ化ビスフェノールＡジ（メタ）アクリレート、トリメチロールプロパントリアクリレート、ペンタエリスリトールトリアクリレート、エトキシ化トリメチロールプロパントリアクリレート、プロポキシ化トリメチロールプロパントリアクリレート、ペンタエリスリトールテトラアクリレートが挙げられる。
【００３５】
以上に例示したモノマー等、重合性化合物は、単独で用いてもよく、複数種を混合してもよい。
【００３６】
また、重合性化合物として、Ｎ−ビニルカプロラクタム、テトラヒドロフルフリルアクリレート及びエトキシエトキシエチルアクリレートの３種を含む場合には、当該３種の総量が、単官能モノマーの全量に対して３５重量％以上、５０重量％以下であることがより好ましい。
【００３７】
これらの３種の単官能モノマーを、単官能モノマーの全量に対して３５重量％以上、５０重量％以下という範囲で含有させることにより、ポリ塩化ビニル、ポリカーボネートに対する接着性を良好に確保した上で、良好な画像品質を得ることができる。つまり、これらの３種の単官能性モノマーは低粘度でプラスチックに対する溶解力が大きいが、当該範囲で含有させることにより、プラスチックを被記録媒体としても、インクがプラスチックを過度に侵食することを防ぐ。そのため、画像品質の低下、プラスチック透明である場合の白化を防ぐことができる。
【００３８】
また、重合性化合物として、イソボルニルアクリレートを含む場合には、単官能モノマーの全量に対して２５重量％以上、４０重量％以下含むことがより好ましい。
【００３９】
イソボルニルアクリレートはホモポリマーのＴｇが高く、含有量を多くすることにより、硬化膜のタック感、耐転写性が向上する。また、イソボルニルアクリレートはプラスチック材料に対する侵食性が低いが、４０重量％以下にすることにより、ポリ塩化ビニル及びポリカーボネートのようにインクが侵食することにより接着性を発現する被記録媒体を採用しても、良好に被記録媒体に接着する。
【００４０】
また、本発明に係るインク中の重合性化合物の含有量は、特に限定されず、顔料、分散樹脂、光重合開始剤、添加剤以外は全て重合性化合物としてもよい。
【００４１】
〔光重合開始剤〕
本発明に係るインクに含まれる光重合開始剤は、α−アミノアルキルフェノン系開始剤及びチオキサントン系開始剤を含む。
【００４２】
α−アミノアルキルフェノン系開始剤の具体例としては、２−ベンジル−２−ジメチルアミノ−１−（４−モルフォリノフェニル）−ブタノン−１（イルガキュア３６９）、２−ジメチルアミノ−２−（４−メチル−ベンジル）−１−（４−モリフォリン−４−イル−フェニル）−ブタン−１−オン（イルガキュア３７９）、２−メチル−１−［−４（メチルチオ）フェニル］−２−モルフォリノプロパン−オン（イルガキュア９０７）が挙げられる。これらは単独で用いてもよく、両方を合わせて用いてもよい。これらの重合開始剤は入手が容易であるという観点から好ましい。
【００４３】
チオキサントン系開始剤としては、例えば、２、４−ジエチルチオキサントン、２−イソプロピルチオキサントン、２−クロロチオキサントン等が挙げられる。
【００４４】
また、本発明に係るインク中の光重合開始剤の含有量は、インク全量に対して３重量％以上、１５重量％以下が好ましく、５重量％以上、１０重量％以下がより好ましい。
【００４５】
〔光重合開始助剤〕
本発明に係るインクに含まれる光重合開始助剤は、３級アミンを含む。３級アミンと上述の光重合開始剤を共に含むことにより、本発明に係るインクは表面硬化性に優れ、様々な被記録媒体に対する接着性に優れている。
【００４６】
本発明に係るインクでは、３級アミンが芳香族３級アミンであることがより好ましい。芳香族３級アミンとしては、具体的には、Ｐ−ジメチルアミノ安息香酸エチルエステル、Ｐ−ジメチルアミノ安息香酸イソアミルエステル等が挙げられる。
【００４７】
また、本発明に係るインク中の光重合開始助剤の含有量は、インク全量に対して０．５重量％以上、１０重量％以下が好ましく、１重量％以上、５重量％以下がより好ましい。
【００４８】
〔その他の成分〕
本発明に係るインクは上述した着色剤、重合性化合物、光重合開始剤、光開始重合開始助剤とは他の成分を含んでもよい。
【００４９】
他の成分としては、インクの経時安定性を高める目的で添加される重合禁止剤、印刷基材（被記録媒体）への濡れ性の向上並びに印刷物の耐摩耗性及びスクラッチ性等の印刷膜性能の向上を目的で添加されるシリコーン系化合物が挙げられる。重合禁止剤としては、ハイドロキノン、メトキノン、Ｐ−メトキシフェノール、ニトロソアミン塩等が挙げられ、インク全量に対して０．０１重量％以上、５重量％以下配合することがより好ましい。また、シリコーン系化合物としては、ポリエーテル変性シリコーンオイルが挙げられ、インク全量に対して０．０５重量％以上、２重量％以下配合することがより好ましい。
【００５０】
＜印刷方法＞
本発明に係る印刷方法は、上述の本発明に係るインクを被記録媒体上に吐出して、３５０ｎｍ以上、４２０ｎｍ以下の輝線を発する発光ダイオードを紫外線光源として用いて光を当該被記録媒体上に吐出されたインクに照射する。本発明に係るインクは、３５０ｎｍ以上、４２０ｎｍ以下という長波長の紫外線によっても良好に硬化するため、タック感及び耐摩擦性に優れた印刷物を得ることができる。
【００５１】
また、本発明に係る印刷方法は、上述の本発明に係るインク、並びに、ヘッド及び紫外線光源が被記録媒体上を走査することによって画像形成するマルチパス方式のインクジェット印刷装置を用いる。本発明に係るインクは、表面硬化性が優れており、且つ、被記録媒体との界面での硬化性が低いことにより、被記録媒体がインクに侵され接着性が向上する。また、本発明に係るインクは、薄膜を重ねることにより厚膜化した印刷膜の表面硬化性が良好であるため、マルチパス方式の印刷装置に好適に使用できる。
【００５２】
〔被記録媒体〕
本発明に係る印刷方法に適用できる被記録媒体としては、特に限定されず、様々な物を被記録媒体とすることができる。特に、本発明に係るインクを用いるので、プラスチック等にも好適に適用できる。被記録媒体として用いることができるものの具体例としては、光沢塩化ビニル、ターポリン等のポリ塩化ビニル、ポリカーボネート、ポリエチレンテレフタレート（ＰＥＴ）、アクリル樹脂、ポリスチレン、ポリプロピレン、ポリエチレン、ＡＢＳ樹脂等が挙げられる。
【００５３】
〔紫外線光源〕
本発明に係る印刷方法では、紫外線光源として発光ダイオードを用いることがより好ましい。現在入手できる、紫外線を発光する発光ダイオードの多くは３５０ｎｍ以上、４２０ｎｍ以下という長波長の紫外線を発光するものである。このように長波長の紫外線によっても、本発明に係るインクは良好に硬化するため、タック感及び耐摩擦性に優れた印刷物を得ることができる。
【００５４】
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【実施例】
【００５５】
表１に示す組成に従って、実施例１〜５及び比較例１〜４のインクを作製した。
【００５６】
【表１】
2014136795.tif 000002
【００５７】
表１において、「ＢＰＥ４Ａ」は、エトキシ化ビスフェノールＡジアクリレート（ＭＩＷＯＮ製ミラマーＭ２４０）、「ＰＯ−ＮＰＧＤＡ」は、プロポキシ化ネオペンチルグリコールジアクリレート（ＭＩＷＯＮ製ミラマーＭ２１６）、「ＤＰＧＤＡ」はジプロピレングリコールジアクリレート（ＭＩＷＯＮ製ミラマーＭ２２２）、「Ｖ−Ｃａｐ」はＮ−ビニルカプロラクタム（ＩＳＰ製Ｖ−Ｃａｐ）、「ＴＨＦＡ」はテトラヒドロフルフリルアクリレート（ＭＩＷＯＮ製ミラマーＭ１５０）、「ＥＯＥＯＥＡ」はエトキシエトキシエチルアクリレート（ＭＩＷＯＮ製ミラマーＭ１７０）、「ＰＥＡ」は２−フェノキシエチルアクリレート（ＭＩＷＯＮ製ミラマーＭ１４０）、「ＩＢＸＡ」はイソボルニルアクリレート（大阪有機化学工業製ＩＢＸＡ）、「ＩＯＡＡ」はイソオクチルアクリレート（大阪有機化学工業製ＩＯＡＡ）、「Ｉｒｇ３６９」は２−ベンジル−２−ジメチルアミノ−１−（４−モルフォリノフェニル）−ブタノン−１（α−アミノアルキルフェノン系開始剤  ＢＡＳＦ製）、「Ｉｒｇ９０７」は、２−メチル−１−（４−メチルチオフェニル）−２−モルフォリノプロパン−１−オン（α−アミノアルキルフェノン系開始剤  ＢＡＳＦ製）、「Ｉｒｇ８１９」はビス（２，４，６−トリメチルベンゾイル）−フェニルフォスフィンオキサイド（アシルフォスフィンオキサイド系開始剤  ＢＡＳＦ製）、「ＴＰＯ」は、２，４，６−トリメチルベンゾイル−ジフェニル−フォスフィンオキサイド（アシルフォスフィンオキサイド系開始剤  ＢＡＳＦ製）、「ＤＥＴＸ−Ｓ」は２，４ジエチルチオキサントン（日本化薬製カヤキュアＤＥＴＸ−Ｓ）、「ＥＰＡ」はＰ−ジメチルアミノ安息香酸エチルエステル（日本化薬製カヤキュアＥＰＡ）、「ＫＦ３５１Ａ」はポリエーテル変性シリコンオイル（信越化学製）を示す。
【００５８】
また、「Ｖ＋ＴＨ＋ＥＯ」は、Ｖ−Ｃａｐ、ＴＨＦＡ及びＥＯＥＯＥＡの合計を表す。
【００５９】
顔料分散液はつぎのように調製した。すなわち、「ピグメントイエロー１５０」２０重量部、ソルスパーズ３９０００（ルーブリゾール社製；顔料分散剤）１重量部、フェノキシエチルアクリレート７９重量部を合わせて１００重量部として、これらを混合して撹拌した。得られた混合液を横型ビーズミル（直径０．５ｍｍのジルコニアビーズを使用）で分散させて、イエロー顔料分散液とした。
【００６０】
また、得られた各実施例及び比較例のインクの粘度についてはコーンプレート型粘度計で測定した。
【００６１】
また、得られた各実施例及び比較例のインクをインクジェットプリンタ（ミマキエンジニアリング社製、商品名：ＵＪＦ３０４２、マルチパス方式、ＵＶ−ＬＥＤランプ搭載）を用いて、各印刷基材（被記録媒体）に印刷して、１００％濃度部分の印刷膜の接着性（密着性）、印刷膜表面タック感（硬化膜タック感）、耐溶剤擦過性を評価した。
【００６２】
印刷基材としては、光沢を有する白色塩化ビニルシート（表１において「光沢塩ビ」と示す。）、中期用のターポリン、ポリカーボネートシート、白色ＰＥＴシート（表１において「白ＰＥＴ」と示す。）、アクリル板を用いた。
【００６３】
接着性は次のように評価した。すなわち、基盤目（２ｍｍ角２５個）のセロハンテープによる剥離評価を実施して、２５個のうち剥離した数を調べた。そして、次のように評価した。
【００６４】
５：基盤目試験にて剥離数が０個
４：基盤目試験にて剥離数が１個〜５個
３：基盤目試験にて剥離数が６個〜１３個
２：基盤目試験にて剥離数が１４個〜１９個
１：基盤目試験にて剥離数が２０個以上。
【００６５】
印刷膜表面タック感については、白色塩化ビニルシートに印刷して得られた印刷膜を指で触り、べたつきを次の基準で評価した。
○：べたつき（タック感）が全くない。
△：べたつき（タック感）がわずかにある。
×：べたつき（タック感）がある。
【００６６】
耐溶剤擦過性は次のように評価した。エタノールと精製水とを混合した混合液を綿棒につけて、白色ＰＥＴシートに印刷して得られた印刷膜表面を往復で２０回擦った。印刷膜に擦りあとの残らない最大のエタノール濃度を耐エタノール擦過性として評価した。
【００６７】
〔結果〕
実施例１のようにＩｒｇ３６９、ＤＥＴＸ及びＥＰＡを含むインクにおいては、印刷膜表面タック感、耐溶剤擦過性、接着性が良好であった。これに対して、ＥＰＡを含有しない比較例１のインクは、接着性が不良であった。
【００６８】
また、アシルフォスフィンオキサイド系開始剤であるＩｒｇ８１９、ＴＰＯを含む比較例２、３のインクは、印刷膜表面タック感、耐溶剤擦過性、接着性が全て不良であった。
【００６９】
また、アシルフォスフィンオキサイド系開始剤及びチオキサントン系開始剤を共に含有し、さらに芳香族アミンを配合した比較例４では接着性が不良であった。
【００７０】
また、単官能モノマーを重合性化合物全体の７５重量％以上含む実施例３〜５では、全ての印刷基材に対する接着性が極めて良好であった。
【００７１】
単官能モノマーが実施例３と同じであるが、ＥＰＡを含まないインクでは、接着性が不良であった。
【産業上の利用可能性】
【００７２】
本発明は、様々な被記録媒体への印刷分野に利用することができる。